(57)【特許請求の範囲】
【請求項１】
複数の炭化珪素焼成体を接合した接合体に溶融シリコンを含浸、凝固させてなるシリコン含浸炭化珪素部材の製造方法において、前記接合体の接合部の少なくとも一つは、一方の焼成体に形成された凹部と、他方の焼成体に形成された該凹部に適合する凸部とが空隙部を設けて嵌合されており、含浸された溶融シリコンを冷却し凝固させるに際し、前記空隙を設けた嵌合による接合部を最後に冷却し凝固させることを特徴とするシリコン含浸炭化珪素部材の製造方法。
【請求項２】
上記シリコン含浸炭化珪素部材が半導体ウェーハボートであって、前記接合体が半導体ウェーハを支持する支持部が形成された複数の支持部材と、前記支持部材の両端部に接合される支持板とからなり、前記支持部材と支持板の接合部の少なくとも一つは、一方に形成された凹部と、他方に形成された該凹部に適合する凸部とが空隙部を設けて嵌合されており、含浸された溶融シリコンを冷却し凝固させるに際し、前記空隙を設けた嵌合により接合部を最後に冷却し凝固させることを特徴とする請求項１に記載されたシリコン含浸炭化珪素部材の製造方法。
【請求項３】
上記溶融シリコンの冷却を、複数に分割されたヒータの制御により行うことを特徴とする請求項１または２に記載されたシリコン含浸炭化珪素部材の製造方法。
【請求項４】
上記溶融シリコンの冷却を、ヒータとシリコン含浸炭化珪素部材の引き離し移動により行うことを特徴とする請求項１または２に記載された炭化珪素部材の製造方法。
【発明の詳細な説明】
【０００１】
【発明の属する技術分野】
本発明はシリコン含浸炭化珪素部材の製造方法に係わり、特に複数の炭化珪素焼結体にシリコンを含浸、凝固させて接合するシリコン含浸炭化珪素部材の製造方法に関する。
【０００２】
【従来の技術】
一般に大口径半導体ウェーハを製造するには縦型半導体ウェーハボートが多く用いられているが、縦型半導体ウェーハボート２０は、図８に示すように長手方向に所定の間隔をもって複数個の半導体ウェーハ支持用の支持部（溝）２１が形成され半導体ウェーハの周囲に縦方向に配列される半導体ウェーハ支持部材２２と、この半導体ウェーハ支持部材２２の上下両端部に接合される支持板２３、２４とにより構成されている。
【０００３】
そして縦型半導体ウェーハボート２０は、半導体ウェーハ支持部材２２の支持板２３、２４への固定に、接着性に優れている点から炭化珪素材料を含む接着剤が用いられる。半導体ウェーハボート２０の製造には、炭化珪素製成形体を焼成した焼成体の複数本の半導体ウェーハ支持部材２２と支持板２３、２４とをそれぞれ作り、半導体ウェーハ支持部材２２と支持板２３、２４の接合部２５、２６を炭化珪素粉末や樹脂接を含む接着剤により一体に接着し、この半導体ウェーハボート２０の支持板２３の一部を図９に示すように、溶融シリコン２７に漬け減圧下で半導体ウェーハ２０の外周に配置されたヒータ２８により半導体ウェーハボート２０全体を加熱し、半導体ウェーハ２０の溶融シリコンを含浸する。含浸後、ヒータ２８を消勢しシリコンが含浸した半導体ウェーハボート２０全体を一度に炉冷し、溶融シリコンを凝固させる。
【０００４】
しかし、この溶融シリコン含浸工程および凝固工程で焼成体に体積変化が起こり、この体積変化率が半導体ウェーハ支持部材２２と支持板２３、２４間で微妙に異なり、特に複数個の支持部材２２間の伸びの違いにより半導体ウェーハボート２０に応力が発生し、接合部２５、２６の割れにつながることがしばしばあった。
【０００５】
この体積変化が生じる原因はいろいろあるが、最も大きいのは溶融シリコンが凝固する際に起こす体積膨脹で、この体積膨脹によりシリコン含浸前に比較して約２％の体積膨脹が生じる。
【０００６】
従来の半導体ウェーハボートの製造方法では、上述のように半導体ウェーハ支持部材２２と支持板２３、２４とを接着剤により一体に接着した後、シリコンを含浸凝固する際に、ヒータ２８により半導体ウェーハボート２０全体を一度に加熱、冷却するため、複数の半導体ウェーハ支持部材２２および支持板２３、２４の各部材間に発生した体積膨脹量の違いを吸収する手段がなく、全て応力として蓄積され、この応力が大きくなると半導体ウェーハボート２０、特に接合部２５、２６の破壊に至り、半導体ウェーハボート２０の生産性が悪かった。しかし、この体積膨脹量の違いの原因の一つに各部材間の気孔率の違いがあり、ごく微妙な気孔率の違いでも体積膨脹量の違いに大きく反映させるため、このような気孔率の違いを完全になくし、体積膨脹量の違いをなくすことは非常に困難であった。
【０００７】
また、炭化珪素部材の接合方法には、上記特開昭６１−１３２５６２号公報、特開昭６０−１２２７７４号公報、特開昭６４−７２９７１号公報、特開平３−３３０７１号公報の開示の接合方法があるが、いずれも体積膨脹量の違いを吸収する手段がなく特に接合部２５、２６の破壊を防止できない。
【０００８】
【発明が解決しようとする課題】
このため、シリコン含浸炭化珪素半導体ウェーハボート等のシリコン含浸炭化珪素部材を溶融シリコンを含浸させる際の体積膨脹に起因する破壊を防ぎ、歩留よく製造できる炭化珪素部材の製造方法が要望されており、本発明は炭化珪素部材を溶融シリコンを含浸させる際の体積膨脹に起因する破壊を防ぎ、歩留よく製造できる炭化珪素部材の製造方法を提供することを目的とする。
【０００９】
【課題を解決するための手段】
上記目的を達成するためになされた本願請求項１の発明は、複数の炭化珪素焼成体を接合した接合体に溶融シリコンを含浸、凝固させてなるシリコン含浸炭化珪素部材の製造方法において、前記接合体の接合部の少なくとも一つは、一方の焼成体に形成された凹部と、他方の焼成体に形成された該凹部に適合する凸部とが空隙部を設けて嵌合されており、含浸された溶融シリコンを冷却し凝固させるに際し、前記空隙を設けた嵌合による接合部を最後に冷却し凝固させることを特徴とするシリコン含浸炭化珪素部材の製造方法であることを要旨としている。
【００１０】
本願請求項２の発明では上記シリコン含浸炭化珪素部材が半導体ウェーハボートであって、前記接合体が半導体ウェーハを支持する支持部が形成された複数の支持部材と、前記支持部材の両端部に接合される支持板とからなり、前記支持部材と支持板の接合部の少なくとも一つは、一方に形成された凹部と、他方に形成された該凹部に適合する凸部とが空隙部を設けて嵌合されており、含浸された溶融シリコンを冷却し凝固させるに際し、前記空隙を設けた嵌合により接合部を最後に冷却し凝固させることを特徴とする請求項１に記載されたシリコン含浸炭化珪素部材の製造方法であることを要旨としている。
【００１１】
本願請求項３の発明では上記溶融シリコンの冷却を、複数に分割されたヒータの制御により行うことを特徴とする請求項１または２に記載されたシリコン含浸炭化珪素部材の製造方法であることを要旨としている。
【００１２】
本願請求項４の発明では上記溶融シリコンの冷却を、ヒータとシリコン含浸炭化珪素部材の引き離し移動により行うことを特徴とする請求項１または２に記載された炭化珪素部材の製造方法であることを要旨としている。
【００１３】
【発明の実施の形態】
以下、本発明に係わるシリコン含浸炭化珪素部材の製造方法の一実施の形態をシリコン含浸炭化珪素半導体ウェーハボートの製造方法を例にとり、添付図面を参照して説明する。なお、焼成体および成形体とも同一部分には同一番号を付して説明する。
【００１４】
図１に示すようなシリコン含浸炭化珪素部材例えば縦型のシリコン含浸炭化珪素半導体ウェーハボート１は、下部支持板２に立設され上部支持板３が載置される支持部材例えば断面円形状の３本の支持部材４からなり、次に示すように工程流れにより製造される。
【００１５】
例えば、半導体ウェーハボート１の製造には複数の粒径のＳｉＣ粉末にバインダーを混合する混練工程と、この混合原料を成形し下部支持板２、上部支持部３および支持部材４の成形体を作る成形工程と、これらの成形体２、３、４を不活性雰囲気で焼成する焼成工程と、下部支持板２と支持部材４との接合部５を接着剤を用いて接着する接着工程と、この下部支持板２が接着された支持部材４に上部支持板３を載置し未含浸半導体ウェーハボート１を加熱し、溶融シリコンを含浸する含浸工程と、この溶融シリコンが含浸された半導体ウェーハボート１を冷却し、溶融シリコンを凝固させる工程と、凝固により半導体ウェーハ表面に付着したシリコンを除去する工程と、この半導体ウェーハボート１の支持体４に複数の半導体ウェーハ載置用の支持部６を形成する溝切り工程とよりなっている。
【００１６】
また、必要に応じて、半導体ウェーハ表面にＣＶＤ法によりＳｉＣ薄膜を蒸着するＣＶＤ工程や、焼成体を純化する純化工程を行ってもよい。
【００１７】
図２に示すように上述の接着工程では、成形工程で下部支持板２の成形体に設けられた支持部材４取付け用の取付穴７と支持部材４の一端部８を、この取付穴７に接着剤例えば炭化珪素粉末と炭素粉末からなる混合粉末にフェノール系バインダーを加えたものを介して挿入し、加熱して下部支持板２に支持部材４を強固に固着する。
【００１８】
図２および図３に示すように次に、支持部材４に上部支持板３を載置して接合する。
【００１９】
この接合部９は、成形工程で支持部材４の他端部１０に設けられた円柱形状の凸部１１と、同様に成形工程で設けた凸部１１の直径よりも大きい直径を有し、凸部１１に適合する上部支持板３の下向きの凹部１２とで形成され、凸部１１と下向きの凹部１２が図４に示されるように例えば空隙距離ｌの空隙部Ｇを設けて嵌合され、自由度の高い状態で支持部材４と上部支持板３とは接合される。
【００２０】
なお、空隙距離ｌは部材の大きさや形状によって適宜設定されるが、５ｍｍを超えると、接合強度が低下するため、５ｍｍ以下にすることが好ましい。
【００２１】
図５に示すように、しかる後、未含浸半導体ウェーハボート１を含浸炉１３に装填する。含浸炉１３に装填された未含浸半導体ウェーハボート１は、含浸炉１３内底部に設けられ含浸用の溶融シリコンが入った溶融シリコン槽１４に下部支持板２の一部が浸かるように配置される。
【００２２】
含浸炉１３には炉内を加熱するための複数個例えば２個に分割されかつ独立に付勢、消勢制御される下部ヒータ１５、上部ヒータ１６と減圧装置（図示せず）が設けられている。
【００２３】
次に、さらに図６に示すように含浸炉１３の減圧装置を作動させて減圧すると共に下部ヒータ１５、上部ヒータ１６を付勢する。両方のヒータ１５、１６が付勢されているので、未含浸半導体ウェーハボート１は全体的に加熱され、下部支持板２を介して溶融シリコンが毛細管現象により下部支持板２、支持部材４および上部支持板３へと順次含浸されてゆく。このとき、未含浸半導体ウェーハボート１は全体的に加熱されているのでシリコンは凝固することなく含浸を継続する。
【００２４】
含浸が完了したら、図６に示すように最初に下部ヒータ１５を消勢し下部支持板２および支持部材４に含浸されたシリコンを冷却、凝固させる。
【００２５】
下部支持板２、支持部材４に含浸されたシリコンが凝固すると下部支持板２および支持部材４は体積膨脹を起こし、特に３本の支持部材４の長さは伸びるが、上部ヒータ１６は依然として付勢されており、上部支持板３および接合部９は引き続き加熱されている。それ故、この接合部９に含浸されたシリコンは未だ凝固しておらず、接合部９は空隙部Ｇを設けて嵌合されているため、上述した下部支持板２、支持部材４の体積膨脹をこの空隙部Ｇが吸収するため、各部材の体積膨脹量に違いが発生しても、特に３本の支持部材４の伸び量の違いが発生しても接合部９に応力は生じない。
【００２６】
接合部９以外の部位のシリコンが凝固したら図７に示すように上部ヒータ１６を消勢して、接合部９を炉冷し、接合部９のシリコンを凝固させる。
【００２７】
この接合部９に含浸したシリコンの凝固により支持部材４と上部支持板３は強固に固着される。
【００２８】
研磨工程で半導体ウェーハボート１の表面に付着したシリコンを除去し、支持部材４に複数の半導体ウェーハ支持部６を形成し、必要に応じて、半導体ウェーハボート１の表面にＣＶＤ法により薄膜を蒸着させて、シリコン含浸炭化珪素部材１内部から汚染物質としての重金属等が半導体ウェーハボート１の表面に析出しないようにするＣＶＤ工程を行う。
【００２９】
最後に半導体ウェーハボート１を洗浄する工程を経て半導体ウェーハボート１は完成する。
【００３０】
上述のように含浸、凝固工程において、接合部９のシリコンを最後に凝固させることにより、シリコン含浸、凝固時の各部材、特に３本の支持部材４の体積膨脹による伸びの差を接合部９の空隙部Ｇで吸収し、半導体ウェーハボート１、特に接合部９に応力を発生させないようにすることができる。
【００３１】
従って、この含浸、凝固工程において、各部材の体積膨脹量の違いが発生しても、空隙部のある接合部９で吸収し、半導体ウェーハボート１、特に接合部９の破壊を防止し、半導体ウェーハボート１の生産性を向上させることができる。
【００３２】
また、半導体ウェーハボート１が多くの半導体ウェーハの熱処理工程に使用され、半導体ウェーハの荷重による応力と加熱による熱応力を受けても、半導体ウェーハボート１、特に接合部９にはシリコン含浸、凝固工程での残留応力が存在しないので、半導体ウェーハボート１の使用中半導体ウェーハボート１が破損することなく長く使用できる効果もある。
【００３３】
なお、上述の実施の形態では、縦型半導体ウェーハボートの製造方法について説明したが、これに限定されるものではなく、本発明のシリコン含浸炭化珪素部材の製造方法は種々の用途に用いられるシリコン含浸炭化珪素部材の製造に適し、特に大型の部材の製造に適する。
【００３４】
また、この実施の形態ではヒータを複数に分割し、独立に加熱制御を行うことにより空隙を設けた嵌合による接合部を最後に冷却し凝固させたが、ヒータを一つにし、溶融シリコンの含浸後、ヒータ、シリコン含浸炭化珪素部材のどちらか一方、あるいは両者を順次移動させて、両者を引き離し移動により溶融シリコンを順次凝固し、最後に空隙を設けた接合部の凝固を行うようにしてもよい。
【００３５】
なお、溶融シリコンの含浸は、多孔質の炭素棒やカーボンフェルトの一端を焼成体に接触させ、他端を溶融シリコンに接触させて、毛細管現象により炭素棒などを介して行ってもよい。
【００３６】
【発明の効果】
以上に述べたように本発明は、複数の炭化珪素焼成体を接合した接合部の少なくとも一つは、一方の焼成体に形成された凹部と、他方の焼成体に形成され該凹部に適合する凸部とが空隙部を設けて嵌合されており、溶融シリコンを冷却し凝固させる際し、空隙を設けた嵌合による接合部を最後に冷却し凝固させるので、溶融シリコン含浸工程および凝固工程における各部材の体積膨脹量の違いを接合部に設けられた空隙部で吸収し、シリコン含浸炭化珪素部材、特に接合部の破壊を防止し、シリコン含浸炭化珪素部材の製造歩留を向上させることができる。
【図面の簡単な説明】
【図１】本発明に係わる製造方法により製造された半導体ウェーハボートの説明図。
【図２】本発明に係わる製造方法により製造される半導体ウェーハボートの一部組立図。
【図３】本発明に係わる製造方法により製造される半導体ウェーハボートの一部品図。
【図４】本発明に係わる製造方法により製造される半導体ウェーハボートの平面図。
【図５】本発明に係わる製造方法の一工程図。
【図６】本発明に係わる製造方法の一工程図。
【図７】本発明に係わる製造方法の一工程図。
【図８】従来の製造方法により製造された半導体ウェーハボートの説明図。
【図９】従来の製造方法の一工程図。
【符号の説明】
１  シリコン含浸炭化珪素部材（シリコン含浸炭化珪素半導体ウェーハボート）
２  下部支持板
３  上部支持板
４  支持部材
５  接合部
６  支持部
７  取付穴
８  一端部
９  接合部
１０  他端部
１１  凸部
１２  凹部
１３  含浸炉
１４  溶融シリコン槽
１５  下部ヒータ
１６  上部ヒータ
２０  縦型半導体ウェーハボート
２１  支持部（溝）
２２  半導体ウェーハ支持部材
２３  支持板
２４  支持板
２５  接合部
２６  接合部
２７  溶融シリコン
２８  ヒータ
【図１】
0003683100.tif 000002
【図２】
0003683100.tif 000003
【図３】
0003683100.tif 000004
【図４】
0003683100.tif 000005
【図５】
0003683100.tif 000006
【図６】
0003683100.tif 000007
【図７】
0003683100.tif 000008
【図８】
0003683100.tif 000009
【図９】
0003683100.tif 000010